(57)【要約】【課題】中空糸膜の集積率を高くしても中空糸膜のポッティング部に「す」を発生させることのない中空糸膜モジュールの製造方法を提供する。【解決手段】熱可塑性樹脂微粉末と溶媒からなる見掛け粘度が１０〜１００ｍＰａ・ｓである微粉末ペーストを中空糸膜のポッティング部に塗布または充填し、次いでポッティング部を熱可塑性樹脂微粉末の融点以上の温度であって且つ中空糸膜の融点よりも低い温度で加熱し溶媒を除去する中空糸膜モジュールの製造方法。【選択図】図１
2007152238.tif 000002
【特許請求の範囲】
【請求項１】
熱可塑性樹脂微粉末と溶媒からなる見掛け粘度が１０〜１００ｍＰａ・ｓである微粉末ペーストを中空糸膜のポッティング部に塗布または充填し、次いでポッティング部を熱可塑性樹脂微粉末の融点以上の温度であって且つ中空糸膜の融点よりも低い温度で加熱し溶媒を除去する中空糸膜モジュールの製造方法。
【請求項２】
請求項１において、熱可塑性樹脂微粉末の最大粒径が下数式（１）で得られる数値Ｙの０．５倍から１．５倍の範囲であり、且つ、熱可塑性樹脂微粉末の体積平均粒径が最大粒径の１／３〜２／３の範囲である中空糸膜モジュールの製造方法。
Ｙ＝（２√３―３）Ｚ／３      ・・・・・・・・・（１）
但し、Ｚは中空糸膜の外径である。
【請求項３】
中空糸膜が、複数の中空糸膜フィラメントからなる中空糸膜編織物であって、中空糸膜編織物ポッティング部の厚さ方向における中空糸膜積層本数が１０以下である請求項１または２に記載の中空糸膜モジュールの製造方法。
【請求項４】
中空糸膜のポッティング部に微粉末ペーストを塗布又は充填する際に、中空糸膜間距離を熱可塑性樹脂微粉末の最大粒径以上に変動させながら塗布又は充填する請求項１、２または３に記載の中空糸膜モジュールの製造方法。
【発明の詳細な説明】
【技術分野】
【０００１】
本発明は、液体または気体のろ過や分離処理等に用いられる中空糸膜モジュールの製造方法に関する。
【背景技術】
【０００２】
膜モジュールは、近年、工業分野、医療分野、食品分野等における液体や気体のろ過あるいは分離等に多用されている。
【０００３】
このような分野に用いられる膜モジュールとしては、従来、平膜を用いた膜モジュールが一般的であった。最近では、膜モジュール容積あたりの膜面積が平膜より大きくなる中空糸膜を用いた膜モジュール、すなわち、モジュールケース内に中空糸膜を配置し、このモジュールケースと中空糸膜相互とを、ポッティング用樹脂によって液密或いは気密に接着固定するポッティング部を形成して構成した中空糸膜モジュールが利用されている。
【０００４】
中空糸膜モジュールを用いるろ過あるいは分離は、一次側から二次側への圧力がかかる条件下で実施されるものであるために、モジュールケースと中空糸膜相互との間に高い封止性及び接着性が要求されており、ポッティング用樹脂として、従来、エポキシ樹脂やウレタン樹脂等の熱硬化性樹脂が用いられている。
【０００５】
しかし、ポッティング用樹脂に熱硬化性樹脂を用いた中空糸膜モジュールをパーベーパレーションや溶剤ろ過、溶剤処理等に利用すると、溶剤や薬液によってはポッティング用樹脂が膨潤、溶出してクラック等が発生し、これに伴って接着性の低下、リークの発生、処理物の純度低下等の問題が生じる場合がある。
【０００６】
熱硬化性樹脂による欠点を改善する目的で、ポリエチレン樹脂等の熱可塑性樹脂を微粉末とし、微粉末を中空糸膜間に介在させ、微粉末を加熱溶融し中空糸膜間を封止する（ポティング）方法が種々開示されている。
【０００７】
例えば、特許文献１には、複数本の中空糸膜の端部を熱可塑性樹脂粉末で覆った後、束ねてチューブ状ケーシング内に挿入して中空糸膜束とケーシングの間隙及び中空糸膜同士の間隙を満たし、加熱して樹脂粉末を熱溶融させた後、冷却固化して中空糸膜モジュールを製造する方法が開示されている。又、複数本の中空糸膜の端部を溶融された樹脂で覆った後、束ねてチューブ状ケーシング内に挿入して中空糸膜束とケーシングの間隙及び中空糸膜同士の間隙を熱溶融樹脂で満たした後、冷却して中空糸膜モジュールを製造する方法が開示されている。
【０００８】
特許文献２には、オレフィン系微粉末樹脂からなる封止剤（ポッティング剤）と、これを流動させるための液体とを混合して高濃度懸濁液となし、オレフィン系樹脂からなる中空糸膜束をこの高濃度懸濁液に浸漬させ、封止剤の融点以上、中空糸膜の融点以下で加熱し、液体を蒸発させ、且つ封止剤微粉末樹脂を溶融流動状態にさせた後、冷却する中空糸膜モジュールの製造方法が開示されている。
【０００９】
また、特許文献３には、熱可塑性樹脂微粉末と液体とからなるビンガム流動を示す混合物であって、流動し始める降伏応力が０．１〜１００００Ｐａである混合物を使用して中空糸膜間に熱可塑性樹脂微粉末を介在させる方法が開示されている。
【００１０】
上述の特許文献の内、特許文献１及び２では、高濃度懸濁液を中空糸膜束間へ良好に含浸させるためには、中空糸膜束を構成する中空糸膜の本数を少量とするか、あるいはモジュールケース内での中空糸膜の集積率を著しく低くする必要がある。すなわち、中空糸膜束の本数が多いか、あるいは中空糸膜を高集積状態として中空糸膜モジュールを製造した場合は、ポッティング加工部分におけるポッティング樹脂の未含浸に起因する「す」によってリークが発生し易く、製造歩留まりが低くなり易いという問題があった。
【００１１】
特許文献３では、中空糸膜間に熱可塑性樹脂微粉末を含浸させるための外力の調整が容易でなかったり、膜を傷つけたり、熱可塑性樹脂微粉末の含浸不具合による「す」の発生等によりリークが発生し易かったり、製造歩留まりが低くなるという問題があった。
【００１２】
また、熱可塑性樹脂微粉末の造粒粉砕方法としては、ボールミル、カッターミル、ジェットミル、凍結粉砕等の物理的粉砕法や、溶媒に熱可塑性樹脂を溶かし、結晶化させた後、水を加えて微粉末化する化学的粉砕法などが知られている。これらの方法で造粒された微粉末の粒度分布は異なり、同じ造粒粉砕方法でも生産ロットが異なると粒度分布も異なる。即ち、平均粒径が同等であっても、小粒径の割合が多い微粉末は、小粒径の割合の少ない微粉末に比べ単位体積当りの表面積が増加する。この小粒径の割合が多い微粉末を使用し、溶媒と混合すると、溶媒との混合比が同一であっても、小粒径の割合が少ない微粉末に比べて見かけ粘度が高くなる。即ち、平均粒径が同じであっても微粉末と溶媒との混合比を同一にするだけでは、微粉末ペーストの見掛け粘度を一定にできないという問題があった。
【特許文献１】特開平８−２６６８７２号公報
【特許文献２】特開平８−３１８１３９号公報
【特許文献３】特開２００３−１６４７３６号公報
【発明の開示】
【発明が解決しようとする課題】
【００１３】
本発明の目的は、中空糸膜の集積率を高くしても中空糸膜のポッティング部に「す」を発生させることなく中空糸膜モジュールの製造方法を提供することにある。
【課題を解決するための手段】
【００１４】
即ち本発明は、熱可塑性樹脂微粉末と溶媒からなる見掛け粘度が１０〜１００ｍＰａ・ｓである微粉末ペーストを中空糸膜のポッティング部に塗布または充填し、次いでポッティング部を熱可塑性樹脂微粉末の融点以上の温度であって且つ中空糸膜の融点よりも低い温度で加熱し溶媒を除去する中空糸膜モジュールの製造方法にある。
【発明の効果】
【００１５】
本発明により、中空糸膜の集積率を高くしても中空糸膜のポッティング部に「す」を発生させることなく中空糸膜モジュールを製造することができる。
【発明を実施するための最良の形態】
【００１６】
（Ａ）熱可塑性樹脂微粉末
本発明における熱可塑性樹脂微粉末としては、例えばポリエチレン、ポリプロピレン等のオレフィン系樹脂やフッ化エチレンプロピレン（ＦＥＰ）、エチレン四フッ化エチレン共重合体（ＥＴＦＥ）、ペルフルオロアルコキシフッ素樹脂（ＰＦＡ）等のフッ素系樹脂が挙げられる。
【００１７】
（Ｂ）溶媒
熱可塑性樹脂微粉末と混合する溶媒としては、例えばエチルアルコール、メチルアルコール、イソプロピルアルコール等が挙げられる。
【００１８】
（Ｃ）微粉末ペースト
熱可塑性樹脂微粉末と溶媒からなる微粉末ペーストは、溶媒中に樹脂微粉末が分散している状態であり、微粉末ペースト中の熱可塑性樹脂微粉末の割合は３０〜９５質量％であることが好ましい。
【００１９】
微粉末ペーストの温度２５℃における見掛け粘度は、微粉末の粒子数、粒径、溶媒の種類などによって異なってくる。微粉末ペーストの見掛け粘度が１０ｍＰａ・ｓより高いと流動性が低くなり、微粉末ペースト中の微粉末が中空糸膜間を流動することが少なく、中空糸膜間に必要量の微粉末を含浸させ易い。また１００ｍＰａ・ｓより低い場合には、中空糸膜間全体に微粉末ペーストが平均的に行きわたり、中空糸膜間への微粉末の含浸不足が起こりにくくなる。より好ましい見掛け粘度範囲は２０ｍＰａ・ｓ〜５０ｍＰａ・ｓである。
【００２０】
（Ｄ）中空糸膜
本発明の中空糸膜としては、製膜の安定性、耐薬品性、一般的な分離性能や処理性能等の点から、熱可塑性樹脂製のものを使用するのが好ましい。中空糸膜モジュールを得るための加工時に要求される中空糸膜の柔軟性、強度、素材の耐薬品性、低コスト性等の点から、特にポリオレフィン系樹脂による中空糸膜が好ましく、中でもポリエチレン、ポリプロピレン、ポリ（４−メチル−１−ペンテン）等の中空糸膜が好適である。又、中空糸膜の形態は、1本のモノフィラメントであっても、複数本の中空糸膜をカセ状に束ねたものであっても、編織物であってもよい。なお、中空糸膜は、通常のろ過に用いるような多孔質膜であっても、あるいはガス分離等に用いる非多孔質膜であってもよい。例えば、多孔質膜としては、エチレン−酢酸ビニル共重合体を疎水性の膜表面に被覆させ親水化した多孔質中空糸膜が挙げられる。又、膜の構造は、均一な内部構造を有する膜であっても、或いは多孔質層と非多孔質層との両方を具備する複合膜であってもよい。
【００２１】
（Ｅ）ポッティング部
ポッティング部とは、中空糸膜をモジュールケース又は集水管（又は集気管）に接着、固定し、被ろ過物質を一次側と二次側に液密又は気密に封止する部分のことをいう。ポッティング部は、中空糸膜の片端でも或いは両端でもよい。
【００２２】
（Ｆ）塗布又は充填
中空糸膜のポッティング部に微粉末ペーストを塗布又は充填するとは、中空糸膜の片端又は両端にポッティング剤である微粉末ペーストを塗りつけたり、モジュールケースにポッティング剤をつめて塞ぐことをいう。
【００２３】
（Ｇ）加熱し溶媒を除去
ポッティング部を加熱する温度は、熱可塑性樹脂微粉末の融点以上の温度であって且つ該中空糸膜の融点よりも低い温度である。この加熱によって、微粉末ペースト中の溶媒を蒸発させ、熱可塑性樹脂微粉末を溶融させ、中空糸膜間及び中空糸膜とケースを接着、固定させた中空糸膜モジュールを製造することができる。
【００２４】
（H）最大粒径、体積平均粒径
本発明で使用する熱可塑性樹脂微粉末の最大粒径は、ポッティングされる中空糸膜の外径（直径）をＺとした場合、数式（１）より得られる数値Ｙの０．５倍から１．５倍の範囲であり、且つ、熱可塑性樹脂微粉末の体積平均粒径は最大粒径の１／３から２／３の範囲であることが好ましい。
【００２５】
Ｙ＝（２√３―３）Ｚ／３      ・・・・・・・・・（１）
熱可塑性樹脂微粉末の最大粒径とは、微粉末の粒度分布データから得られる最も大きい微粉末の粒径であり、体積平均粒径とは、レーザー回折式粒度分布測定装置により測定される粒度分布データから得られる体積平均粒径のことである。
【００２６】
数式（１）は、外径Ｚの中空糸膜同士が最も近づいたときにできる最小空間内に入る微粒子の最大粒径を求める数式である。微粉末の最大粒径が数式（１）で得られる数値Ｙの０．５倍以上である場合は、微粉末ペースト見掛け粘度を所望の見掛け粘度に調整するための溶媒の混合比が低くなり、溶媒の使用量を少なくすることができる。また、微粉末の最大粒径が数式（１）で得られる数値Ｙの１．５倍以下である場合は、微粉末が中空糸膜間に入り込んだ時に中空糸膜間の距離が短くなり、中空糸膜の充填率を高くすることができる。例えば、中空糸膜の外径が３８０μｍの中空糸膜モジュールを用いる場合、好ましい熱可塑性樹脂微粒子の最大粒径範囲は、数式（１）より２９．４μｍ〜８８．２μｍとなる。微粉末の最大粒径はより好ましくは、数式（１）で得られる数値の０．８倍から１．２倍である。
【００２７】
更に、熱可塑性樹脂微粉末の体積平均粒径は最大粒径の１／３〜２／３の範囲になるように造粒することが好ましい。その範囲は２／５〜３／５であることがより好ましい。図３は熱可塑性樹脂微粉末をレーザー回折式粒度分布測定装置により測定した粒度分布のデータの一例である。この熱可塑性樹脂微粉末の体積平均粒径は２０．２９μｍであって、最大粒径６０μｍの１／３から２／３の範囲にある。
【００２８】
（Ｉ）中空糸膜編織物、積層
本発明に使用する中空糸膜は、複数の中空糸膜フィラメントからなる中空糸膜編織物であって、中空糸膜編織物ポッティング部の厚さ方向における中空糸膜積層本数が１０以下であることが好ましい。
【００２９】
中空糸膜編織物は複数の中空糸膜フィラメントを合糸した編物であっても織物であっても良い。複数本の中空糸膜が所定の長さで複数回折り返され、その折り返し点よりやや内側の中空糸膜を相互に糸条（かがり糸）で拘束したシート状の中空糸編織物からなるものであることが好ましい。
【００３０】
（Ｊ）中空糸膜の積層本数が１０以下である
中空糸膜を編織物の形状で使用する場合、通常、その複数本が積層されるが、積層本数は１０以下であることが好ましい。積層本数が１０以下であれば、微粉末ペーストは中空糸膜編織物の下層部まで浸透し、ポッティング部における「す」の発生を抑制することができる。
【００３１】
また、中空糸膜編織物を用いる場合は、微粉末ペーストを塗布した状態で熱可塑性樹脂微粉末の融点以上の熱を加え熱可塑性樹脂微粉末を溶融固化し、端面が略平形の中空糸膜モジュールとすることも出来る。あるいは中空糸膜編織物を積層、折り曲げ、巻き取りし、端面が略矩形或いは略円形の中空糸膜モジュールとすることも可能である。微粉末ペーストを塗布後、中空糸膜編織物を積層、折り曲げ、巻き取り等して中空糸膜編織物に外力を加える場合には、微粉末ペーストが流れない程度まで溶媒が蒸発した後に行うことが好ましい。この状態を確認するために、中空糸膜束に微粉末ペースト塗布後、後述の治具に乗せたままの状態で中空糸膜編織物を秤の上に乗せて溶媒の蒸発量を重量で確認することが好ましい。また、微粉末ペースト塗布部分の温度、風量、溶媒蒸気圧等を一定にすると、溶媒の蒸発速度は一定になるので、時間での管理も可能となり、製造時間を安定させることが出来る。
【００３２】
（Ｋ）中空糸膜間距離を微粉末の最大粒径以上に変動させながら塗布又は充填する
更に、本発明は、中空糸膜のポッティング部に微粉末ペーストを塗布又は充填する際に、隣接する中空糸膜間距離を熱可塑性樹脂微粉末の最大粒径以上に変動させながら塗布又は充填することが好ましい。
【００３３】
中空糸膜間距離を変動させる方法としては、エアを中空糸膜束に噴きつけ中空糸膜をさばく方法、バイブレーター等で中空糸膜を振動させる方法、ニップローラーで中空糸膜を挟み込みローラーのニップ力により中空糸膜を自然にずれ動かす方法等が挙げられる。エアを中空糸膜束に噴きつけ中空糸膜をさばく方法は中空糸膜に過剰な力が加わることなく、中空糸膜が傷つく可能性が低いので好ましい。
【００３４】
以下、本発明の中空糸膜モジュールの製造方法の一例を、図を用いて説明する。
【００３５】
図４は微粉末ペーストを塗布するために中空糸膜編織物を治具上にセットした状態を示す斜視図であり、図５は平面図、図６は側面図である。中空糸膜編織物１は編織物台２に乗っており、他の部分は浮き上がった状態で保持され、編織物台に乗った部分に微粉末ペーストが塗布される。中空糸膜編織物は編織物台に乗った部分しか接触していないため、微粉末ペーストはその接触部分以外の箇所には流れ込まない。微粉末ペーストを塗布したい幅と同じ値に編織物台の幅を設定しておくと、必要以上に微粉末ペーストの塗布部分が広がることがない。また、図４に示すように編織物台を中空糸膜編織物の両側に設置することにより、中空糸膜編織物の両側に微粉末ペーストを塗布することも可能となり、中空糸膜の両端をポッティングした中空糸膜モジュールを製造することもできる。
【００３６】
中空糸膜編織物を使用する場合に、中空糸膜編織物がたわんで編織物台との間に隙間が出来ると、微粉末ペーストが塗布している中空糸膜間を通り抜けて中空糸膜と編織物台との間に充填され、必要量の微粉末ペーストが中空糸膜間に充填されないことがある。本発明においては、中空糸膜編織物のたわみを抑制するために、編織物支え３を設置することができる。この編織物支えは、中空糸膜のたわみ具合により複数本使用することができる。
【００３７】
また、本発明においては、中空糸膜編織物の蛇行を抑制等するために衝立４を使用することができる。この衝立は、微粉末ペースト塗布後に、中空糸膜編織物の積層、折り曲げ、巻き取り等の作業を行う際のガイドとして用いることも出来る。
【００３８】
図７は編織物台にセットした中空糸膜編織物に微粉末ペーストを塗布している状態を示す側面図であって、微粉末ペースト吐出口５は編織物台上を移動しつつ中空糸膜編織物上に微粉末ペーストを吐出する。微粉末ペースト吐出口に並行する形でエア吐出口６が設置されており、微粉末ペーストを塗布すると同時にエアを中空糸膜に噴き付けると中空糸膜がさばかれ、中空糸膜間への微粉末の充填がより確実に行われる。また、微粉末ペースト吐出口を複数箇所あるいは幅広にして、塗布幅全体に吐出するようにすると塗布幅に対して塗布量が均一になり、より好ましい。微粉末ペースト塗布後に多少の凹凸が出来るので、中空糸膜編織物の塗布された部分を平らにならすのが更に好ましい。ならすときに使用するヘラは、中空糸膜編織物との接触面が波状になっていると余分な微粉末ペーストがヘラの波に添って分散されて、微粉末ペーストが塗布部分以外にはみ出さないので好ましい。
【００３９】
以下本発明における見掛け粘度が１０〜１００ｍＰａ・ｓである微粉末ペーストを簡便に得る方法について説明する。この方法は、ある生産ロットの樹脂微粉末を用いて所望の見かけ粘度(１０〜１００ｍPa・ｓ)の微粉末ペーストを得ようとする場合に、「熱可塑性樹脂微粉末と溶媒との混合比」を容易に決定できる方法である。
【００４０】
まず、同じ種類の樹脂で生産ロットが異なる熱可塑性樹脂微粉末を4ロット以上用意する。また溶媒を一種類用意する。次いで、各生産ロットの樹脂微粉末についてそれぞれ、溶媒との混合比（質量比）を4点以上変化させた微粉末ペーストを調製する。各微粉末ペーストについて、ペースト混合比を横軸に、見掛け粘度を縦軸にして、両者の関係をプロットして、図１のような関係曲線を作成する。なお、見掛け粘度の測定は、ビスコテスター（低粘度用）（リオン製ＶＴ−０３Ｅ）を用い、２５℃にて行った。
【００４１】
次に図１から、特定の見掛け粘度、例えば４０ｍPa・ｓにおける、微粉末Ａ、Ｂ、Ｃ及びＤのペースト混合比を求める。また、数式（２）を用いて微粉末Ａ、Ｂ、Ｃ及びＤのそれぞれの総表面積係数を算出する。次いで、総表面積係数を横軸、ペースト混合比を縦軸として両者の関係を図２のようにプロットする。プロットした点を結び、総表面積係数とペースト混合比との相関関係線（曲線又は直線）を描く。４０ｍPa・ｓ以外の見かけ粘度（１０〜１００ｍＰａ・ｓの間の任意の値）の微粉末ペーストについても同様にして、相関関係線を描くことが出来る。
【００４２】
このようにして得られた相関関係線を使用することによって、相関関係線作成時には使用しなかった生産ロットが異なる、別の樹脂微粉末について、その総表面積係数を算出すれば、微粉末ペーストの見掛け粘度が所望の値を示す「熱可塑性樹脂微粉末と該溶媒との混合比」を決定することができる。
【数１】
2007152238.tif 000003
【００４３】
以下、前述の総表面積係数に関する数式（２）について説明する。
【００４４】
まず、熱可塑性樹脂微粉末の粒径を最小粒径から最大粒径まで５〜２０群に分割し、それぞれの粒径群を粒径範囲１、粒径範囲２、・・・、粒径範囲Ｘ（Ｘは５〜２０の整数）とする。それぞれの粒径範囲の中心粒径を粒径１、粒径２、・・・・、粒径Ｘとして、数式（２）から得られる値を総表面積係数と定義する。
【００４５】
すなわち、総表面積係数とは、熱可塑性樹脂微粉末それぞれの粒径群の体積％を中心粒径で除したものを合計し係数として表したものであり、レーザー回折式粒度分布測定装置により測定される粒度分布データの各粒径範囲の体積％から得られるものである。
【実施例】
【００４６】
［参考例１］
この参考例は、熱可塑性樹脂微粉末としてポリエチレン、溶媒としてエチルアルコールを使用した場合の、総表面積係数、熱可塑性樹脂微粉末と溶媒の混合比、及び見掛け粘度の関係を求めたものである。
【００４７】
レーザー回折式粒度分布測定装置により得られたポリエチレン微粉末Ａ、Ｂ、Ｃ及びＤの体積平均粒径はそれぞれが２０．３μｍ、２６．８μｍ、３４．４μｍ及び３８．５μｍ、また最大粒径はそれぞれが７０μｍ、７０μｍ、７５μｍ及び９０μｍであり、粒径分布データとして表１の結果を得た。
【００４８】
表１における体積％は、その左欄に示す粒径及びそれより大きい粒径の微粉末の体積％を示している。この値を使用して、各粒径群の中心粒径、その各粒径群の微粉末の体積％、及びその体積％をその中心粒径で割った表面積係数を算出して表２に示した。また表２の最下欄には、各粒径群の表面積係数を合計した総表面積係数を示した。これらの値を使用して各微粉末ペーストについて、ペースト混合比（横軸）と見掛け粘度（縦軸）の関係をプロットして、関係曲線を作成した（図１）。
【００４９】
次いで、見掛け粘度として１０〜１００ｍＰａ・ｓの間の値として４０ｍPa・ｓを選定し、図１の４つの関係曲線が４０ｍPa・ｓを示すペースト混合比の値を、これらの関係曲線から求めた。得られたペースト混合比の値は、それそれ２．６、２．２、１．７、及び１．６であった。このようにして得られたペースト混合比の値を使用して、各微粉末ペーストについて、総表面積係数を横軸、ペースト混合比を縦軸として両者の関係をプロットした（図２）。
【００５０】
ポリエチレン微粉末Ａ、Ｂ、Ｃ及びＤとは別の生産ロットの樹脂微粉末Ｅについてレーザー回折式粒度分布測定装置により粒径分布を測定した。樹脂微粉末Ｅの最大粒径は８０μｍで体積平均粒径は３２．１μｍであり、粒径分布は表３の通りであった。各粒径群の中心粒径、その各粒径群の微粉末の体積％、表面積係数は表４の値であり、総表面積係数は３．８３５であった。
【００５１】
樹脂微粉末Ｅを使用する微粉末ペーストの見掛け粘度が４０ｍPa・ｓを示すペースト混合比の値を、図２の相関関係線から読み取ったところ、樹脂微粉末Ｅとエチルアルコールとのペースト混合比は１．８であった。
【表１】
2007152238.tif 000004
【表２】
2007152238.tif 000005
【表３】
2007152238.tif 000006
【表４】
2007152238.tif 000007
【００５２】
［実施例１］  
中空糸膜束としては、内径２７０μｍ、外径３８０μｍの疎水性多孔質中空糸膜（三菱レイヨン（株）製中空糸膜  商品名ＥＨＦ２７０ＦＡ）を１６本合糸したものを、図８に示すように、かがり糸７を用い１００ｍｍの巾で２００回折り返し編み込んだ１００ループの中空糸膜編織物を用いた。中空糸膜編織物の１００ループ分の長さ（図８の左右方向の長さ）は４０ｃｍであった。この中空糸膜編織物を図４に示す編織物台の上に載せた。編織物台の長さ（図４の左右方向の長さ）は５０ｃｍ、各編織物台の幅は３０ｍｍであった。熱可塑性樹脂微粉末としてはポリエチレン微粉末Eを用いた。その体積平均粒径は３２．１μｍ、最大粒径８０μｍであり、体積平均粒径は最大粒径の０．４０倍であった。又、Ｚ＝３８０μｍ、Ｙ＝５８．８であるので、最大粒径は数値Ｙの０．７３倍であった。
【００５３】
１質量部のポリエチレン微粉末Ｅと１．８質量部のエチルアルコールを用い、見掛け粘度４０ｍＰａ・ｓの微粉末ペーストを調製した。微粉末ペースト塗布部以外の部分にエアを吹きつけながら、編織物台上に載置された中空糸膜束の一方の折り返し部分３０ｍｍ幅に全ループ均一に微粉末ペースト２７ｇを塗布した。その後、微粉末ペースト塗布部を微粉末の融点以上の１２０℃で１時間加熱して溶媒を除去し中空糸膜モジュールを得た。中空糸膜束のポッティング部分をカットし、断面を観察したところ、中空糸膜間は完全に封止されていた。図９はポッティング部分の断面を模式的に示したものである。図中、矢印で示したポッティング部の厚さ方向に重なり合う中空糸膜の本数は、最も多いところで５本であり、最も少ないところは1本で、平均的には4本であった。また、中空糸膜ポッティング部分の断面積中に占める中空糸膜断面積は４８％であった。
【００５４】
［実施例２］
中空糸膜編織物台にのせた中空糸膜編織物に微粉末ペーストを塗布するまでは実施例１と同様にした。次いで、中空糸膜編物台ごと秤の上に乗せ、エチルアルコールの蒸発による重量減少量が１０ｇになった時点で中空糸膜編織物を、図４の右から左方向に巻き取り、内径３２ｍｍ、外径３５ｍｍ及び高さ１５０ｍｍのポリエチレン製の円筒に挿入し、円筒の外部から微粉末ペースト塗布部分を１２０℃で２時間加熱し、微粉末を溶融して溶媒を除去した後冷却して円筒状の中空糸膜モジュールを得た。中空糸膜モジュールのポッティング部をカットして端面を観察したところ、中空糸膜間は完全に封止されていた。また、中空糸膜ポッティング部の断面積中に占める中空糸膜断面積は４５％であった。
【００５５】
［比較例１］
微粉末ペースト塗布後すぐに中空糸膜編織物を巻き取った以外は実施例２と同様にして、円筒状の中空糸膜モジュールを得た。編織物を巻き取る際に、微粉末ペーストが編織物から流れ出した。中空糸膜モジュールのポッティング部をカットして端面を観察したところ、中空糸膜間には空洞が発生していた。
【００５６】
［比較例２］
実施例１と同様にして調製した微粉末ペーストに対して、ビスコテスターで粘度測定を行いながらエチルアルコールを追加し、微粉末ペーストの見掛け粘度を５ｍＰａ・ｓ（温度２５℃）に調整した。微粉末ペーストの見掛け粘度を５ｍＰa・ｓに調製した以外は実施例１と同様にして中空糸膜モジュールを得た。中空糸膜束のポッティング部をカットし断面を観察したところ、中空糸膜間には空洞が発生していた。
【００５７】
［比較例３］
実施例１と同様にして調製した微粉末ペーストに対して、ビスコテスターで粘度測定を行いながら微粉末Ｅを追加し、微粉末ペーストの見掛け粘度を１２０ｍＰａ・ｓ（温度２５℃）に調節した。それ以外は実施例１と同様にして中空糸膜モジュールを得た。中空糸膜束のポッティング部をカットし断面を観察したところ、中空糸膜間には空洞が発生していた。
【００５８】
［実施例３］
最大粒径１００μｍ、体積平均粒径は２３．１μｍ、総表面積係数５．５６７のポリエチレン樹脂微粉末F（表３及び表４）を用いて、見掛け粘度４０ｍＰａ・ｓの微粉末ペーストを作った。ペースト混合比は図２から２．３５にした。微粉末Fを用いた以外は実施例１と同様にして中空糸膜モジュールを得た。中空糸膜束のポッティング部をカットし断面を観察したところ、中空糸膜間は完全に封止されていた。また、中空糸膜ポッティング部の断面積中に占める中空糸膜断面積は４８％で実施例１と同等であったが、微粉末ペースト塗布後の厚みは実施例１のときより２０％厚くなっていた。
【図面の簡単な説明】
【００５９】
【図１】微粉末ペーストの混合比と見掛け粘度の関係を示す図である。
【図２】見掛け粘度４０ｍＰａ・ｓ時の総表面積係数と微粉末ペーストの混合比との関係を示す図である。
【図３】レーザー回折式粒度分布測定装置による粒度分布のデータを示す図である。
【図４】中空糸膜編織物を編織物台上にセットした状態を示す斜視図である。
【図５】中空糸膜編織物を編織物台上にセットした状態を示す平面図である。
【図６】中空糸膜編織物を編織物台上にセットした状態を示す側面図である。
【図７】微粉末ペーストを塗布している状態を示す側面図である。
【図８】中空糸膜編織物の一例を示す概略図である。
【図９】ポッティング部における中空糸膜編織物断面の一例を示す概略図である。
【符号の説明】
【００６０】
１  中空糸膜編織物
２  編織物台
３  編織物支え
４  衝立
５  微粉末ペースト吐出口
６  エア吐出口
７  かがり糸
【数１】
2007152238.tif 000008
【表１】
2007152238.tif 000009
【表２】
2007152238.tif 000010
【表３】
2007152238.tif 000011
【表４】
2007152238.tif 000012
【図１】
2007152238.tif 000013
【図２】
2007152238.tif 000014
【図３】
2007152238.tif 000015
【図４】
2007152238.tif 000016
【図５】
2007152238.tif 000017
【図６】
2007152238.tif 000018
【図７】
2007152238.tif 000019
【図８】
2007152238.tif 000020
【図９】
2007152238.tif 000021